(57)【要約】【課題】十分な断熱性と吸音性を備えていると共に、優れた消臭性を有するダクトを提供する。【解決手段】厚さ０．１ｍｍ〜０．８ｍｍで目付が３０ｇ／ｍ2〜１２０ｇ／ｍ2のスパンボンド不織布を含む内側管状部２と、内側管状部を被覆する中間管状部３と、中間管状部を被覆する外側管状部４とを備え、中間管状部３は、厚さ２０ｍｍ〜６０ｍｍで嵩密度が１２ｋｇ／ｍ3〜３０ｋｇ／ｍ3のグラスウールを含み、内側管状部２の内周面の一部に消臭剤がグラビア印刷により固着されて消臭剤固着部５が形成され、内側管状部２の内周面の全体に対する消臭剤が印刷された印刷領域２１の面積の割合が５０％〜９０％の範囲である構成とする。【選択図】図１
2014231916.tif 000002
【特許請求の範囲】
【請求項１】
厚さ０．１ｍｍ〜０．８ｍｍで目付が３０ｇ／ｍ2〜１２０ｇ／ｍ2のスパンボンド不織布を含む内側管状部と、
前記内側管状部の外側に設けられて該内側管状部を被覆する中間管状部と、
前記中間管状部の外側に設けられて該中間管状部を被覆する外側管状部とを備え、
前記中間管状部は、厚さ２０ｍｍ〜６０ｍｍで嵩密度が１２ｋｇ／ｍ3〜３０ｋｇ／ｍ3のグラスウールを含み、
前記内側管状部の内周面の一部に消臭剤がグラビア印刷により固着され、前記内側管状部の内周面の全体に対する前記消臭剤が印刷された印刷領域の面積の割合が５０％〜９０％の範囲であることを特徴とする消臭機能を有するダクト。
【請求項２】
前記消臭剤の固着量が１．５ｇ／ｍ2〜４．０ｇ／ｍ2である請求項１に記載の消臭機能を有するダクト。
【請求項３】
前記消臭剤は、前記内側管状部の内周面の一部にバインダー樹脂で固着され、
前記バインダー樹脂の固着量が０．６ｇ／ｍ2〜１．６ｇ／ｍ2である請求項１または２に記載の消臭機能を有するダクト。
【請求項４】
前記スパンボンド不織布を構成する繊維は、ポリエステル系樹脂で形成され、前記バインダー樹脂としてウレタン系バインダー樹脂が用いられている請求項３に記載の消臭機能を有するダクト。
【請求項５】
前記スパンボンド不織布を構成する繊維の太さが、７．５デシテックス〜１５．０デシテックスの範囲である請求項１〜４のいずれか１項に記載の消臭機能を有するダクト。
【請求項６】
前記内側管状部のスパンボンド不織布による多孔質構造と、前記中間管状部のグラスウールによる多孔質構造とが、相互の界面を介して連通しており、
前記グラスウールを構成する繊維の太さが、１μｍ〜３０μｍの範囲である請求項１〜５のいずれか１項に記載の消臭機能を有するダクト。
【発明の詳細な説明】
【技術分野】
【０００１】
本発明は、例えば、送気用ダクト、排気用ダクト等として用いられる、十分な断熱性、吸音性を備えている上に、消臭機能も備えたダクト（ダクトホース）に関する。
【背景技術】
【０００２】
通気性材料製テープを螺旋状に捲回しその側縁同士を連結するとともに硬質螺旋補強体でこれを保形するように形成した内壁の外周に、連続気泡構造の軟質発泡テープを螺旋状に捲回して形成した第１発泡層および独立気泡構造の軟質発泡テープを螺旋状に捲回して形成した第２発泡層を積層してなる吸音断熱層を設け、その外周に可撓性材料からなる外壁を設けてなるダクトホースが公知である（特許文献１参照）。
【０００３】
上記従来のダクトホースでは、独立気泡構造の第２発泡層で断熱性を確保できるのでホースの外面に結露を生じることを防止できるし、主に連続気泡構造の第１発泡層で吸音できるので騒音も十分に低減することができる。
【先行技術文献】
【特許文献】
【０００４】
【特許文献１】特開平８−２１９３３５号公報
【発明の概要】
【発明が解決しようとする課題】
【０００５】
ところで、例えば、空調用設備に接続されるダクトは、このダクトホースを介して室内の空気を循環させているので、このダクト内を空気が通過する間に室内空気に含まれる臭気（タバコ由来の臭い、その他の臭い等）を消臭することができれば、室内をより快適な空間に維持することができる。
【０００６】
しかるに、従来のダクトホースには、優れた消臭機能を有したものはなかったのが実状である。
【０００７】
本発明は、かかる技術的背景に鑑みてなされたものであって、十分な断熱性と吸音性を備えていると共に、優れた消臭性を有するダクトを提供することを目的とする。
【課題を解決するための手段】
【０００８】
前記目的を達成するために、本発明は以下の手段を提供する。
【０００９】
［１］厚さ０．１ｍｍ〜０．８ｍｍで目付が３０ｇ／ｍ2〜１２０ｇ／ｍ2のスパンボンド不織布を含む内側管状部と、
前記内側管状部の外側に設けられて該内側管状部を被覆する中間管状部と、
前記中間管状部の外側に設けられて該中間管状部を被覆する外側管状部とを備え、
前記中間管状部は、厚さ２０ｍｍ〜６０ｍｍで嵩密度が１２ｋｇ／ｍ3〜３０ｋｇ／ｍ3のグラスウールを含み、
前記内側管状部の内周面の一部に消臭剤がグラビア印刷により固着され、前記内側管状部の内周面の全体に対する前記消臭剤が印刷された印刷領域の面積の割合が５０％〜９０％の範囲であることを特徴とする消臭機能を有するダクト。
【００１０】
［２］前記消臭剤の固着量が１．５ｇ／ｍ2〜４．０ｇ／ｍ2である前項１に記載の消臭機能を有するダクト。
【００１１】
［３］前記消臭剤は、前記内側管状部の内周面の一部にバインダー樹脂で固着され、
前記バインダー樹脂の固着量が０．６ｇ／ｍ2〜１．６ｇ／ｍ2である前項１または２に記載の消臭機能を有するダクト。
【００１２】
［４］前記スパンボンド不織布を構成する繊維は、ポリエステル系樹脂で形成され、前記バインダー樹脂としてウレタン系バインダー樹脂が用いられている前項３に記載の消臭機能を有するダクト。
【００１３】
［５］前記スパンボンド不織布を構成する繊維の太さが、７．５デシテックス〜１５．０デシテックスの範囲である前項１〜４のいずれか１項に記載の消臭機能を有するダクト。
【００１４】
［６］前記内側管状部のスパンボンド不織布による多孔質構造と、前記中間管状部のグラスウールによる多孔質構造とが、相互の界面を介して連通しており、
前記グラスウールを構成する繊維の太さ（直径）が、１μｍ〜３０μｍの範囲である前項１〜５のいずれか１項に記載の消臭機能を有するダクト。
【発明の効果】
【００１５】
［１］の発明では、厚さ０．１ｍｍ〜０．８ｍｍで目付が３０〜１２０ｇ／ｍ2のスパンボンド不織布を含んでなる内側管状部を備えているから、十分な吸音性能を確保できる。また、スパンボンド不織布を用いているので、ダクトとしての保形性を向上させることができる。また、内側管状部の外側に配置された中間管状部は、厚さ２０ｍｍ〜６０ｍｍで嵩密度が１２ｋｇ／ｍ3〜３０ｋｇ／ｍ3のグラスウールを含むので、十分な断熱性を確保できて、ダクトの外周面に結露を生じることを防止できる。更に、内側管状部の内周面に固着された消臭剤により、ダクト内の流路を通過する空気等の消臭を行うことができる。更に、内側管状部の内周面の一部に消臭剤がグラビア印刷により固着され、内側管状部の内周面の全体に対する消臭剤が印刷された印刷領域の面積の割合が５０％〜９０％の範囲であるから、十分な消臭性能を得ることができると共に、スパンボンド不織布層の内部への空気の移動を十分に確保することができて十分な吸音性能を得ることができる。
【００１６】
［２］の発明では、消臭剤の固着量が１．５ｇ／ｍ2〜４．０ｇ／ｍ2であり、１．５ｇ／ｍ2以上であることで消臭性能をより向上できると共に、４．０ｇ／ｍ2以下であることで軽量性を維持できる。
【００１７】
［３］の発明では、消臭剤は、内側管状部の内周面の一部にバインダー樹脂で固着され、該バインダー樹脂の固着量が０．６ｇ／ｍ2〜１．６ｇ／ｍ2である。０．６ｇ／ｍ2以上であることで消臭剤の脱落を十分に防止できると共に、１．６ｇ／ｍ2以下であることで消臭剤の表面を十分に露出させることができて消臭性能をより向上できる。
【００１８】
［４］の発明では、スパンボンド不織布を構成する繊維は、ポリエステル系樹脂で形成され、バインダー樹脂としてウレタン系バインダー樹脂が用いられているから、このような組み合わせにより、消臭剤のスパンボンド不織布への固着力をさらに向上させることができて、より長期にわたって十分な消臭性能を確保できる。
【００１９】
［５］の発明では、スパンボンド不織布を構成する繊維の太さが、７．５デシテックス〜１５．０デシテックスの範囲であるから、内側管状部を形成するための成型加工が十分に可能になり（成型加工性が向上し）、消臭剤を固着できるための表面積を備えたものとなり、またスパンボンド不織布を介して中間管状部のグラスウールに対して十分な通気ができるのでグラスウールでの吸音作用効果も確保できる。
【００２０】
［６］の発明では、内側管状部のスパンボンド不織布による多孔質構造と、中間管状部のグラスウールによる多孔質構造とが、相互の界面を介して連通している上に、グラスウールを構成する繊維の太さ（直径）が、１μｍ〜３０μｍの範囲であるから、グラスウール（中間管状部）において吸音性能も十分に発揮されるものとなり、スパンボンド不織布（内側管状部）の吸音効果とも相俟って、優れた吸音性能を確保できる。
【図面の簡単な説明】
【００２１】
【図１】本発明に係る消臭機能を有するダクトの一実施形態を示す断面図である。
【発明を実施するための形態】
【００２２】
本発明に係る消臭機能を有するダクト（ダクトホース）の一実施形態を図１に示す。本発明のダクト１は、スパンボンド不織布を含む内側管状部２と、前記内側管状部２の外側に設けられて該内側管状部２を被覆する中間管状部３と、前記中間管状部３の外側に設けられて該中間管状部３を被覆する外側管状部４とを備える。
【００２３】
なお、図１において、１０は、内側管状部２の内部空間であって、空気等の流路である。また、本実施形態では、前記内側管状部２のスパンボンド不織布による多孔質構造と、前記中間管状部３のグラスウールによる多孔質構造とが、相互の界面を介して連通している。
【００２４】
前記内側管状部２は、厚さ０．１ｍｍ〜０．８ｍｍで目付が３０ｇ／ｍ2〜１２０ｇ／ｍ2のスパンボンド不織布を含有してなる。
【００２５】
前記内側管状部２を構成するスパンボンド不織布の厚さＴは０．１ｍｍ〜０．８ｍｍに設定される。０．１ｍｍ未満では十分な吸音性能を得ることができないし、０．８ｍｍを超えるとダクトの径が増大してコンパクト化が難しくなる。中でも、前記内側管状部２を構成するスパンボンド不織布の厚さＴは０．１５ｍｍ〜０．６ｍｍに設定されるのが好ましく、さらに０．２ｍｍ〜０．４ｍｍの範囲が特に好ましい。
【００２６】
前記内側管状部２を構成するスパンボンド不織布の目付は３０ｇ／ｍ2〜１２０ｇ／ｍ2の範囲に設定される。３０ｇ／ｍ2未満では消臭剤を固着できるための十分な表面積を確保できないし（消臭剤を十分に固着できないし）、１２０ｇ／ｍ2を超えると軽量性を維持するのが困難となる。中でも、前記内側管状部２を構成するスパンボンド不織布の目付は３５ｇ／ｍ2〜１００ｇ／ｍ2の範囲に設定されるのが好ましく、さらに４０ｇ／ｍ2〜８０ｇ／ｍ2の範囲が特に好ましい。
【００２７】
前記スパンボンド不織布を構成する繊維としては、特に限定されるものではないが、例えば、ポリエチレン繊維、ポリプロピレン繊維、ポリエステル繊維、ポリアミド繊維、レーヨン繊維等が挙げられる。
【００２８】
前記スパンボンド不織布を構成する繊維の太さは、７．５デシテックス〜１５．０デシテックスの範囲であるのが好ましい。７．５デシテックス以上とすることで消臭剤の不織布に対する固着力を向上させることができて消臭性能の耐久性を高めることができると共に、１５．０デシテックス以下とすることで吸音性能をより向上させることができる。中でも、前記スパンボンド不織布を構成する繊維の太さは、９．０デシテックス〜１２．０デシテックスの範囲であるのが特に好ましい。
【００２９】
前記中間管状部３は、厚さ２０ｍｍ〜６０ｍｍで嵩密度が１２ｋｇ／ｍ3〜３０ｋｇ／ｍ3のグラスウールを含有してなる。
【００３０】
前記中間管状部３を構成するグラスウール層の厚さＳは２０ｍｍ〜６０ｍｍに設定される。２０ｍｍ未満では十分な断熱性能を得ることができないし、６０ｍｍを超えるとダクトの径が増大してコンパクト化が難しくなる。中でも、前記中間管状部３を構成するグラスウール層の厚さＳは２５ｍｍ〜５０ｍｍに設定されるのが好ましい。
【００３１】
前記中間管状部３を構成するグラスウール層の嵩密度（みかけ密度）は、１２ｋｇ／ｍ3〜３０ｋｇ／ｍ3の範囲に設定される。１２ｋｇ／ｍ3未満では十分な断熱性能を得ることができないし、３０ｋｇ／ｍ3を超えると軽量性を維持するのが困難となる。中でも、前記中間管状部３を構成するグラスウール層の嵩密度は１５ｋｇ／ｍ3〜２５ｋｇ／ｍ3の範囲に設定されるのが好ましい。
【００３２】
前記グラスウール層を構成する繊維の太さ（直径）は、１μｍ〜３０μｍの範囲であるのが好ましい。
【００３３】
前記外側管状部４としては、特に限定されるものではないが、例えば、ポリエチレンシート、ポリプロピレンシート、エチレン−メタクリル酸メチル共重合体樹脂シート等が挙げられ、前記中間管状部３を密閉状態に被覆できるものであれば特に限定されない。前記外側管状部４の厚さＷは、０．０５ｍｍ〜０．３ｍｍに設定されるのが好ましい。
【００３４】
本発明では、前記内側管状部２の内周面の一部に消臭剤がグラビア印刷により固着されて消臭剤固着部５が形成されている（図１参照）。図１において、印刷領域２１に消臭剤固着部５が形成されており、非印刷領域２２には消臭剤固着部５は形成されていない。図１の実施形態では、ダクト１の長さ方向に沿って印刷領域２１と非印刷領域２２が交互に配置されている。前記印刷領域２１には消臭剤が固着されているので、流路１０を流れてきた空気が印刷領域２１の消臭剤と接触して消臭が行われる。また、非印刷領域２２には、消臭剤もバインダー樹脂も付着されていないので、流路１０を流れてきた空気は、この非印刷領域２２を介して内側管状部（スパンボンド不織布）２の内部に入り込んでここで吸音される。本実施形態では、内側管状部（スパンボンド不織布）２の内部には、消臭剤及びバインダー樹脂が付着されていないので、この内部に入り込んだ音はここで十分に吸音される。
【００３５】
本発明において、前記内側管状部２の内周面の全体に対する前記消臭剤が印刷された印刷領域の面積の割合は５０％〜９０％の範囲に設定される。５０％未満では十分な消臭効果を確保できなくなるし、９０％を超えると十分な吸音効果を確保できない。中でも、前記内側管状部２の内周面の全体に対する前記消臭剤が印刷された印刷領域の面積の割合は６０％〜８０％の範囲であるのが好ましい。
【００３６】
なお、グラビア印刷の印刷模様等は、特に限定されるものではなく、印刷領域の面積の割合を５０％〜９０％の範囲に設定できるものであれば、どのような模様であってもよく、図１に示すようなストライプ状の他、ドット状等を例示できる。
【００３７】
前記消臭剤固着部５は、消臭剤及びバインダー樹脂を含有する消臭剤組成物を前記スパンボンド不織布の片面（管状に形成した時に内周面になる面）にグラビア印刷により印刷した後、乾燥させることにより形成できる。
【００３８】
前記消臭剤の固着量は１．５ｇ／ｍ2〜４．０ｇ／ｍ2であるのが好ましい。１．５ｇ／ｍ2以上であることで消臭性能をより向上できると共に、４．０ｇ／ｍ2以下であることで軽量性を維持できる。
【００３９】
前記バインダー樹脂の固着量は０．６ｇ／ｍ2〜１．６ｇ／ｍ2であるのが好ましい。０．６ｇ／ｍ2以上であることで消臭剤の脱落を十分に防止できると共に、１．６ｇ／ｍ2以下であることで消臭剤の表面を十分に露出させることができて消臭性能をより向上できる。
【００４０】
なお、上記消臭剤の固着量（ｇ／ｍ2）を算出する際の（分母となる）面積は、内側管状部２の内周面の全体面積（印刷領域２１の面積と非印刷領域２２の面積の合計）である。上記バインダー樹脂の固着量（ｇ／ｍ2）についても同様である。
【００４１】
前記消臭剤としては、特に限定されるものではないが、例えば、金属酸化物と、アミン化合物と、多孔質無機物質とを含む消臭剤が好適である。中でも、前記消臭剤としては、亜鉛酸化物及び鉄酸化物からなる群より選ばれる少なくとも１種の金属酸化物と、ヒドラジン誘導体と、シリカゲルと、を含む消臭剤を用いるのがより好ましく、この場合にはホルムアルデヒド臭、アミン臭を効率良く十分に消臭することができる。
【００４２】
前記バインダー樹脂としては、特に限定されるものではないが、例えば、ウレタン系樹脂、アクリル系樹脂、エチレン−酢酸ビニル共重合体樹脂等が挙げられる。
【００４３】
前記消臭剤組成物には、通常、消臭剤及びバインダー樹脂とともに溶媒が混合される。前記溶媒としては、特に限定されるものではないが、例えば、水、エタノール等が挙げられる。前記消臭剤組成物は、通常は、バインダー樹脂と溶媒とでエマルジョンが形成されていて、溶媒に消臭剤（粒子）が分散された液体である。
【００４４】
前記消臭剤組成物における消臭剤の含有率は、２質量％〜３０質量％に設定されるのが好ましい。前記消臭剤組成物におけるバインダー樹脂の含有率は、０．８質量％〜１２質量％に設定されるのが好ましい。
【実施例】
【００４５】
次に、本発明の具体的実施例について説明するが、本発明はこれら実施例のものに特に限定されるものではない。
【００４６】
＜実施例１＞
太さ９．５デシテックスのポリエチレンテレフタレート繊維で形成され、厚さ０．２５ｍｍで目付が４０ｇ／ｍ2のスパンボンド不織布と、太さ（直径）１５μｍのガラス繊維で形成され、厚さ２５ｍｍで嵩密度が１６ｋｇ／ｍ3のグラスウールをそれぞれ準備した。
【００４７】
次に、亜鉛酸化物７質量部、シリカゲル８質量部、ヒドラジン誘導体５質量部、ウレタン系バインダー樹脂８質量部、水７２質量部からなる消臭剤組成物を、前記スパンボンド不織布の片面にストライプ状にグラビア印刷した後、乾燥させることによって、片面に部分的に消臭剤がウレタン系バインダー樹脂で固着されたスパンボンド不織布を得た。前記グラビア印刷されたスパンボンド不織布において、消臭剤の固着量は２．０ｇ／ｍ2であり、バインダー樹脂の固着量は０．８ｇ／ｍ2であった。
【００４８】
前記消臭剤固着スパンボンド不織布を用いて消臭剤固着面が内周面になるようにして形成した内側管状部２の外側を、前記グラスウールからなる中間管状部３で被覆し、さらに該中間管状部の外側を、厚さ０．１ｍｍのポリエチレン樹脂製シートからなる外側管状部４で被覆することによって、図１に示す消臭機能を有するダクト（内径１００ｍｍ、外形１５０ｍｍ、長さ１０ｍ）を得た。
【００４９】
得られたダクトにおいて、内側管状部の内周面の全体に対する前記消臭剤が印刷された印刷領域２１の面積の割合は７０％であり、前記消臭剤が印刷されていない非印刷領域２２の面積の割合は３０％であった。
【００５０】
＜実施例２＞
グラビア印刷の際の印刷面積の設定を変更することによって、印刷領域の面積の割合を５５％、非印刷領域の面積の割合を４５％とした以外は、実施例１と同様にして、消臭機能を有するダクトを得た。
【００５１】
＜実施例３＞
グラビア印刷の際の印刷面積の設定を変更することによって、印刷領域の面積の割合を８５％、非印刷領域の面積の割合を１５％とした以外は、実施例１と同様にして、消臭機能を有するダクトを得た。
【００５２】
＜比較例１＞
グラビア印刷の際の印刷面積の設定を変更することによって、印刷領域の面積の割合を１０％、非印刷領域の面積の割合を９０％とした以外は、実施例１と同様にして、消臭機能を有するダクトを得た。
【００５３】
＜比較例２＞
グラビア印刷の際の印刷面積の設定を変更することによって、印刷領域の面積の割合を９５％、非印刷領域の面積の割合を５％とした以外は、実施例１と同様にして、消臭機能を有するダクトを得た。
【００５４】
＜比較例３＞
実施例１の消臭剤組成物液中に、実施例１と同一構成のスパンボンド不織布を含浸せしめた後、該不織布を取り出して乾燥させることによって、消臭剤がウレタン系バインダー樹脂で固着されたスパンボンド不織布を得た以外は、実施例１と同様にして、消臭機能を有するダクトを得た。この比較例３における消臭剤の固着量は算出していない。
【００５５】
＜比較例４＞
スパンボンド不織布に代えて、太さ８デシテックスのポリプロピレン繊維で形成され、厚さ１．０ｍｍで目付が７０ｇ／ｍ2のニードルパンチ不織布を用いて実施例１と同様にしてダクトの成型を行ったが、成型時にニードルパンチ不織布が破断してしまい、内側管状部を成型することができず、ダクトを得ることはできなかった。従って、この比較例４について後述する各種評価は行っていない。また、この比較例４における消臭剤の固着量は算出していない。
【００５６】
＜比較例５＞
スパンボンド不織布に代えて、太さ２０デシテックスのポリエチレンテレフタレート繊維で形成され、厚さ５．０ｍｍで目付が１５０ｇ／ｍ2のケミカルボンド不織布を用いた以外は、実施例１と同様にして、消臭機能を有するダクトを得た。
【００５７】
【表１】
2014231916.tif 000003
【００５８】
上記のようにして得られた各ダクトについて下記評価法に基づいて評価を行った。その結果を表１に示す。
【００５９】
＜消臭性能評価法＞
送風機の送出口に長さ１０ｍのダクトを接続したもの（ダクト接続送風機）を、容積１２ｍ3のステンレス製チャンバー内に配置した。次に、チャンバー内を、ホルムアルデヒドを１０ｐｐｍ、トリメチルアミンを１０ｐｐｍの濃度で含有する空気で満たしてチャンバーを気密状態にした後、送風機を運転することにより、チャンバー内の空気を送風機の送出口を介してダクト内に風速６．０ｍ／秒で３時間送気し続けた。ダクト内に３時間送気した後、チャンバー内のホルムアルデヒドの濃度、トリメチルアミン濃度をガス検知管によって測定し、下記算出式により臭気除去率（％）を求めた。なお、下記算出式において、「ｈ」は、３時間送気後のホルムアルデヒド濃度（ｐｐｍ）であり、「ｔ」は、３時間送気後のトリメチルアミン濃度（ｐｐｍ）である。
【００６０】
ホルムアルデヒド除去率（％）＝｛（１０−ｈ）／１０｝×１００
トリメチルアミン除去率（％）＝｛（１０−ｔ）／１０｝×１００
（判定基準）
「○」…ホルムアルデヒド除去率とトリメチルアミン除去率の平均値が９０％以上である。
「△」…ホルムアルデヒド除去率とトリメチルアミン除去率の平均値が７０％以上９０％未満である。
「×」…ホルムアルデヒド除去率とトリメチルアミン除去率の平均値が７０％未満である。
【００６１】
＜吸音性能評価法＞
長さ１０ｍのダクトの一端開口部を、運転中の空調設備の騒音発生部（９０ｄＢの大きさの音が発生）に近接せしめた状態とし、ダクト内部の他端開口部から１０ｃｍ内方に入った位置において聴取される音の大きさを測定し、下記判定基準に基づきダクトの吸音性能を評価した。
（判定基準）
「○」…ダクトの他端開口部での聴取音の大きさが５５ｄＢ以下である。
「△」…ダクトの他端開口部での聴取音の大きさが５５ｄＢを超えて７５ｄＢ以下である。
「×」…ダクトの他端開口部での聴取音の大きさが７５ｄＢを超えている。
【００６２】
＜断熱性能評価法＞
２５℃の室内雰囲気（空気）中において、長さ１０ｍのダクト１内に−１０℃の冷風を風速６ｍ／秒で１２時間流し続けた後、ダクトの外周面における結露の発生の有無を調べ、下記判定基準に基づき評価した。
（判定基準）
「○」…ダクトの外周面に結露は認められなかった。
「△」…ダクトの外周面に結露が少し認められた。
「×」…ダクトの外周面に結露が顕著に認められた。
【００６３】
表から明らかなように、実施例１〜３のダクトは、十分な断熱性と吸音性を備え、さらに優れた消臭性を有している。
【００６４】
これに対し、印刷領域の面積の割合が本発明の規定範囲の下限より小さい比較例１では、十分な消臭性能が得られなかった。また、印刷領域の面積の割合が本発明の規定範囲の上限より大きい比較例２では、十分な消臭性能は得られるものの、吸音性能が良好ではなかった。含浸法により消臭剤を固着せしめた比較例３では、十分な吸音性能が得られなかった。ニードルパンチ不織布で内側管状部を形成した比較例４では、不織布の引張強度が不足しているので、成型時に不織布が破断してしまい、ダクト形状に成形できないという問題があった。また、ケミカルボンド不織布で内側管状部を形成した比較例５では、不織布の通気度が十分でないために、断熱性能及び吸音性能に劣っていた。
【産業上の利用可能性】
【００６５】
本発明に係る消臭機能を有するダクトは、例えば、空調設備用ダクト等として使用されるが、特にこのような用途に限定されるものではない。
【符号の説明】
【００６６】
１…ダクト
２…内側管状部
３…中間管状部
４…外側管状部
５…消臭剤固着部
２１…印刷領域
２２…非印刷領域
【図１】
2014231916.tif 000004